(57)【要約】液晶ディスプレイ装置に用いられる光学シートを開示する。この光学シートは、外部衝撃によって容易に損傷しないので取り扱いが容易であり、不良発生率が減少して生産コストの節減および生産効率の増大を図ることができ、損傷による輝度低下を防止することができる。【選択図】図１
2011524993.tif 000002
【特許請求の範囲】
【請求項１】
表面が構造化され、下記化学式１の化合物を含む硬化性樹脂組成物からなる樹脂硬化層を含み；
構造化された表面の上面を平面圧子を用いて０．２０３１ｍＮ／ｓｅｃの加圧速度で最大圧縮力が１ｇｆ（９．８０７ｍＮ）または２ｇｆ（１９．６１４ｍＮ）となるまで加圧し、最大圧縮力に到達したとき、構造化された表面を５秒間最大圧縮力に保持した後、圧縮力を解除した場合、下記数式１で表わされる弾性回復率が８０％以上である、光学シート。
【化１】
2011524993.tif 000021
（式中、Ｒは水素原子または炭素数１〜１５のアルキル基であり、ｎは１以上の整数であり、ａ、ｂおよびｃはそれぞれ０以上の整数であり、但しａ＋ｂ＋ｃ＝３、ｘ、ｙおよびｚは互いに同じでも異なってよく、それぞれ２〜５０の整数であり、Ｙはベンゼン環を少なくとも一つ含む化合物である。）
数式１
弾性回復率＝Ｄ１−Ｄ２／Ｄ１×１００
（式中、Ｄ１は外部圧力が加えられて圧入された深さを示し、Ｄ２は外部圧力が加えられていない状態の光学シートの高さと、外部圧力が除去されて回復したときの光学シートの高さとの差を示す。）
【請求項２】
ベンゼン環を少なくとも一つ含む化合物は、下記化学式２〜化学式５で表わされる化合物の中から選ばれることを特徴とする、請求項１に記載の光学シート。
【化２】
2011524993.tif 000022
（式中、Ｒ１〜Ｒ１２のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。）
【化３】
2011524993.tif 000023
（式中、Ｒ１〜Ｒ６のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。）
【化４】
2011524993.tif 000024
（式中、Ｒ１〜Ｒ１０のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。）
【化５】
2011524993.tif 000025
（式中、Ｒ１〜Ｒ１８のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。）
【請求項３】
弾性回復率が８５％以上であることを特徴とする、請求項１または２に記載の光学シート。
【請求項４】
Ｄ１は下記数式２を満足することを特徴とする、請求項１または３に記載の光学シート。
【数１】
2011524993.tif 000026
（式中、Ｄは外部圧力が加えられていない状態の光学シートの高さである。）
【請求項５】
Ｄ１は下記数式３を満足することを特徴とする、請求項４に記載の光学シート。
【数２】
2011524993.tif 000027
（式中、Ｄは外部圧力が加えられていない状態の光学シートの高さである。）
【請求項６】
Ｄ１は下記数式４を満足することを特徴とする、請求項５に記載の光学シート。
【数３】
2011524993.tif 000028
（式中、Ｄは外部圧力が加えられていない状態の光学シートの高さである。）
【請求項７】
硬化性樹脂組成物は紫外線硬化型単量体、光開始剤および添加剤を含むことを特徴とする、請求項１または２に記載の光学シート。
【請求項８】
樹脂硬化層の表面は多数の立体構造が線形または非線形的に配列された形状を持つことを特徴とする、請求項１または２に記載の光学シート。
【請求項９】
基材層を含むことを特徴とする、請求項１または２に記載の光学シート。
【請求項１０】
樹脂硬化層は、断面が多角形、半円形または半楕円形の多面体形状；または断面が多角形、半円形または半楕円形の柱状；または断面が多角形、半円形または半楕円形の曲線柱状よりなる群から選ばれた少なくとも一つのパターンが多数形成されて構造化されたものであることを特徴とする、請求項１または２に記載の光学シート。
【請求項１１】
樹脂硬化層は、スリップ性を有する元素を分子鎖に含有するスリップ性樹脂硬化層であることを特徴とする、請求項１に記載の光学シート。
【請求項１２】
樹脂硬化層上に形成され、スリップ性を有する元素を分子鎖に含有するスリップ性樹脂硬化層を含むことを特徴とする、請求項１に記載の光学シート。
【請求項１３】
基材層の他の一面に形成され、スリップ性を有する元素を分子鎖に含有するスリップ性樹脂硬化層を含むことを特徴とする、請求項９に記載の光学シート。
【請求項１４】
スリップ性を有する元素はＦまたはＳｉであることを特徴とする、請求項１１〜１３のいずれか１項に記載の光学シート。
【請求項１５】
スリップ性樹脂硬化層は、ＦまたはＳｉを含む硬化性樹脂組成物から形成されることを特徴とする、請求項１１〜１３のいずれか１項に記載の光学シート。
【請求項１６】
硬化性樹脂組成物は、有機ケイ素系化合物およびフッ素系アクリレートよりなる群から選ばれる少なくとも一つの化合物を含むことを特徴とする、請求項１５に記載の光学シート。
【請求項１７】
請求項１の光学シートを少なくとも１層含む、バックライトユニットアセンブリー。
【発明の詳細な説明】
【技術分野】
【０００１】
本発明は、液晶ディスプレイ（以下、ＬＣＤ（Ｌｉｑｕｉｄ  Ｃｒｙｓｔａｌ  Ｄｉｓｐｌａｙ）という）に用いられる光学シートに関する。
【背景技術】
【０００２】
光学用ディスプレイ素子として使用されるＬＣＤは、外部光源の透過率を調節して画像を表示する間接発光方式であって、光源装置であるバックライトユニットが、ＬＣＤの特性を決定する重要な部品として使われている。
【０００３】
特にＬＣＤパネル製造技術が発展するにつれて、輝度の高いＬＣＤディスプレイに対する要求が高まり、これによりバックライトユニットの輝度を高めようとする多様な試みが行われてきた。よって、モニター、ＰＤＡ（Ｐｅｒｓｏｎａｌ  Ｄｉｇｉｔａｌ  Ａｓｓｉｓｔａｎｔ）、ノートパソコンなどとして用いられる液晶ディスプレイでは、少ないエネルギー源から明るい光線を発揮することがその優秀性の尺度であるといえる。したがって、ＬＣＤの場合、前面輝度が非常に重要である。
【０００４】
ＬＣＤは、構造上、光拡散層を通過した光が全ての方向に拡散するので、前面に発揮する光は非常に足りない。よって、少ない消費電力でより高い輝度を発揮しようとする努力が続けられている。また、ディスプレイの大面積化によって、より多くの使用者がディスプレイを眺めることができるようにＬＣＤディスプレイの視野角を広めようとする努力が行われている。
【０００５】
このためにバックライトのパワーを高めると、消費電力が大きくなり、熱による電力損失も大きくなる。よって、携帯用ディスプレイの場合は、バッテリーの容量が大きくなり、バッテリーの寿命も短縮される。
【０００６】
それにより、輝度増加のために光に方向性を与える方法が提案されたが、このために、多様なレンズシートが開発された。その代表的なシートが、多数の山と谷を直線状に並んで配列したプリズム配列構造を有するものである。
【０００７】
ここで、前記プリズム構造は、正面方向の輝度向上のために約４５°の傾斜面を持っている三角形配列構造をしている。よって、プリズム構造の上部が山模様であるため、小さい外部のスクラッチによっても山の上部が容易に壊れたり摩耗したりしてプリズム構造物が損傷してしまうという問題があった。同一形態のプリズム構造から出射される角がアレイ毎に同一なので、三角形の角部位に小さい崩壊が発生し、或いは傾斜面に微細なスクラッチなどが発生する。よって、損傷部位と正常部位間の出射される光経路の差異により、輝度が低下し且つ不良が発生する。したがって、プリズムシートの生産の際に発生した微細な不良によっても、生産されたプリズムシートの全面を使用することができなくなる場合が発生することもある。これは生産性の低下をもたらし、コスト上昇の負担として作用する。実際、バックライトユニットアセンブリーを組み立てる会社においても、プリズムシートの取り扱いの際にスクラッチによるプリズム構造物の損傷による不良が相当問題となっている。
【０００８】
また、バックライトユニットの製造の際に、多数毎のシートおよびフィルムの積層作業が行われるが、輝度を増加させるためにプリズムフィルムを複数毎積層することができ、この際、下方のプリズムフィルムの上部と上方のプリズムフィルムの下部とが接し、これによりプリズム構造物が容易に損傷するという問題点があった。
【０００９】
これだけでなく、輝度の向上、隠蔽性または視野角を考慮して構造物形態の光学シートが適用される趨勢であり、これらの光学シートをバックライトユニットに装着するとき、他のシートおよびフィルムとの積層作業が行われる。この際、下方のプリズムフィルムの上部と上方のプリズムフィルムの下部とが接することにより、構造物が容易に損傷するおそれがあった。また、このような光学シートの運搬または工程上での取り扱いの際に注意を傾ける必要があった。
【００１０】
従って、このようなプリズム構造物の損傷を防止するために、従来では保護フィルムを積層する場合があった。ところが、ＬＣＤパネルが益々薄くなっているから、保護フィルムを省略し或いは複合機能を有するシートを使用する趨勢であり、保護フィルムを積層する工程の追加により、生産コストが増加し、時間的および物理的効率性が減少するという問題がある。
【００１１】
このようなバックライトユニットの製造の際にプリズムシートの取り扱いによるプリズム構造物の損傷以外にも、ノートパソコンやＰＤＡなどの携帯用ディスプレイの使用が増加しながら、ディスプレイを鞄などに入れて移動する場合が急速に増加している。この際、移動中に走りまたは急停止などによってディスプレイに衝撃が加えられる場合、プリズム構造物に保護フィルムが在っても、ディスプレイ内に装着されたプリズム構造物が損傷して画面に影響を及ぼす深刻な問題が発生している。
【００１２】
よって、外部衝撃に柔軟にうまく対処することが可能な光学シートが切実に求められている。
【発明の概要】
【発明が解決しようとする課題】
【００１３】
そこで、本発明の一つの態様は、ディスプレイに適用されたときに外部衝撃に影響されないように構造層の損傷を防止することが可能な光学シートを提供しようとする。
【００１４】
本発明の他の態様は、構造層の損傷を防止して容易に取り扱うことが可能な光学シートを提供しようとする。
【００１５】
本発明の別の態様は、光経路の差異による輝度低下を防止してプリズム構造物の機能を維持することが可能な光学シートを提供しようとする。
【００１６】
本発明の別の態様は、保護フィルムを必要としない光学シートを提供しようとする。
【００１７】
本発明の別の態様は、不良率を減少させながら生産コストを節減させ且つ生産効率を高めることが可能な光学シートを提供しようとする。
【００１８】
本発明の別の態様は、構造層の損傷を防止するうえ、粘着性を有するため、作業性および信頼性に優れて不良率を減少させることが可能な光学シートを提供しようとする。
【課題を解決するための手段】
【００１９】
本発明の一つの態様では、表面が構造化され、下記化学式１の化合物を含む硬化性樹脂組成物からなる樹脂硬化層を含み；構造化された表面の上面を平面圧子を用いて０．２０３１ｍＮ／ｓｅｃの加圧速度で最大圧縮力が１ｇｆ（９．８０７ｍＮ）または２ｇｆ（１９．６１４ｍＮ）になるまで加圧し、最大圧縮力に到達したとき、構造化された表面を５秒間最大圧縮力に保持した後、圧縮力を解除した場合、下記数式１で表わされる弾性回復率が８０％以上である、光学シートを提供する。
【化１】
2011524993.tif 000003
式中、Ｒは水素原子または炭素数１〜１５のアルキル基であり、ｎは１以上の整数であり、ａ、ｂおよびｃはそれぞれ０以上の整数であり、但しａ＋ｂ＋ｃ＝３、ｘ、ｙおよびｚは互いに同じでも異なってよく、それぞれ２〜５０の整数であり、Ｙはベンゼン環を少なくとも一つ含む化合物である。
【００２０】
数式１
弾性回復率＝（Ｄ１−Ｄ２）／Ｄ１×１００
式中、Ｄ１は外部圧力が加えられて圧入された深さを示し、Ｄ２は外部圧力が加えられていない状態の光学シートの高さと、外部圧力が除去されて回復したときの光学シートの高さとの差異を示す。
【００２１】
前記態様において、ベンゼン環を少なくとも一つ含む化合物は、下記化学式２〜化学式５で表わされる化合物の中から選ばれうる。
【化２】
2011524993.tif 000004
式中、Ｒ１〜Ｒ１２のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。
【化３】
2011524993.tif 000005
式中、Ｒ１〜Ｒ６のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。
【化４】
2011524993.tif 000006
式中、Ｒ１〜Ｒ１０のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。
【化５】
2011524993.tif 000007
式中、Ｒ１〜Ｒ１８のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。
【００２２】
前記態様において、前記数式１で表わされる弾性回復率が８５％以上であってもよい。
【００２３】
前記態様において、好ましくは前記Ｄ１が下記数式２を満足し、さらに好ましくは前記Ｄ１が下記数式３を満足し、より好ましくは下記数式４を満足する。
【数１】
2011524993.tif 000008
【数２】
2011524993.tif 000009
【数３】
2011524993.tif 000010
式中、Ｄは外部圧力が加えられていない状態の光学シートの高さを示す。
【００２４】
本発明の一実施態様に係る光学シートにおいて、硬化性樹脂組成物は紫外線硬化型単量体、光開始剤および添加剤を含んでもよい。
【００２５】
本発明の一実施態様に係る光学シートにおいて、樹脂硬化層の表面は、多数の立体構造が線形または非線形的に配列されて構造化された形状を持ってもよい。
【００２６】
本発明の一実施態様に係る光学シートは基材層を含んでもよい。
【００２７】
本発明の一実施態様に係る光学シートにおいて、樹脂硬化層は、断面が多角形、半円形または半楕円形の多面体形状；または断面が多角形、半円形または半楕円形の柱状、または断面が多角形、半円形または半楕円形の曲線柱状よりなる群から選ばれた少なくとも一つのパターンが多数形成されて構造化されたものであってもよい。
【００２８】
本発明の一実施態様に係る光学シートにおいて、樹脂硬化層はスリップ性を有する元素を分子鎖に含有するスリップ性樹脂硬化層であってもよい。
【００２９】
本発明の一実施態様に係る光学シートは、樹脂硬化層上に形成され、スリップ性を有する元素を分子鎖に含有するスリップ性樹脂硬化層を含んでもよい。
【００３０】
本発明の一実施態様によって基材層を含む光学シートは、基材層の他の一面に形成され、スリップ性を有する元素を分子鎖に含有するスリップ性樹脂硬化層を含んでもよい。
【００３１】
上述した実施態様において、スリップ性を有する元素はＦまたはＳｉであってもよい。
【００３２】
上述した実施態様において、スリップ性樹脂硬化層は、ＦまたはＳｉを含む硬化性樹脂組成物から形成されてもよい。
【００３３】
この際、硬化性樹脂組成物は、有機ケイ素系化合物およびフッ素系アクリレートよりなる群から選ばれる少なくとも一つの化合物を含んでもよい。
【００３４】
本発明の例示的な一態様では、上述した実施態様による光学シートを少なくとも１層含むバックライトユニットアセンブリーを提供する。
【発明の効果】
【００３５】
本発明の光学シートは、ディスプレイに適用されたとき、外部から衝撃が加えられても、構造層の損傷を防止することができる。よって、光学シートがノートパソコンやＰＤＡなどの携帯用ディスプレイに使用された場合でも、ディスプレイを鞄に入れて移動するときに走りまたは急停止などの外部衝撃によって容易には損傷しないという効果がある。
【００３６】
また、本発明によれば、構造層の損傷を防止して光学シートを容易に取り扱うことができる。
【００３７】
その上、本発明によれば、損傷による輝度低下を防止することができ、それにより光学シートの機能を長期間維持することができる。
【００３８】
一方、本発明によれば、保護フィルムを必要としないため、製造工程が簡便であるうえ、生産コストの節減および生産効率の増大を図ることができる。
【００３９】
しかも、本発明によれば、製造工程の際にフィルム積層または外部衝撃によって容易に損傷しないため、不良発生率が減少して生産コストの節減および生産効率の増大を図ることができる。
【図面の簡単な説明】
【００４０】
本発明の前記および他の目的、特徴および利点は、添付図面を参照する次の説明からさらに明確に理解されるであろう。
【図１】光学シートの弾性回復率を試験する過程を示す模式図である。
【図２】弾性回復率の高い高分子材料に適用される力とＤ１およびＤ２との関係を示すグラフである。
【図３】弾性回復率の低い高分子材料に適用される力とＤ１およびＤ２との関係を示すグラフである。
【図４】本発明の光学シートにスクラッチ用プローブを用いてスクラッチを与える過程を示す模式図である。
【図５】従来の光学シートにスクラッチ用プローブを用いてスクラッチを与える過程を示す模式図である。
【発明を実施するための形態】
【００４１】
以下、本発明をさらに詳細に説明する。
【００４２】
本発明の光学シートは、特に限定されるものではないが、表面の構造化された樹脂硬化層（以下、「構造層」という）を含んでもよく、基材層およびその一面または両面に形成される構造層を含んでもよい。構造層の表面は、多数の立体構造が線形または非線形的に配列されて構造化された形状を有する。特に断面多角形の構造物を含んで構造化された表面の場合、光学シートの山部が山模様に尖った形態なので、外部衝撃によって容易に損傷できるが、本発明の一実施態様に係る光学シートは、このような場合にも、力が加えられても容易に変形してから容易に復元するから、外部衝撃によって容易に損傷しない。
【００４３】
本発明の一実施態様に係る光学シートは、構造化された表面の上面を平面圧子を用いて０．２０３１ｍＮ／ｓｅｃの加圧速度で最大圧縮力が１ｇｆ（９．８０７ｍＮ）または２ｇｆ（１９．６１４ｍＮ）になるまで加圧し、最大圧縮力に到達したとき、構造化された表面を５秒間最大圧縮力に保持した後、圧縮力を解除した場合、下記数式１で表わされる弾性回復率が８０％以上であることが好ましく、さらに好ましくは８５％以上である。
【００４４】
数式１
弾性回復率＝（Ｄ１−Ｄ２）／Ｄ１×１００
式中、Ｄ１は外部圧力が加えられて圧入された深さを示し、Ｄ２は外部圧力が加えられていない状態の光学シートの高さと外部圧力が除去されて回復したときの光学シートの高さとの差を示す。
【００４５】
本発明の光学シートが前述のように加圧してから加圧力を除去したときに前記弾性回復率を満足する場合、外部から衝撃が加えられても衝撃に柔軟にうまく対処することができる程度の弾性力を有し、それにより構造層の損傷を防止することができる。
【００４６】
しかし、光学シートが前述のように加圧してから加圧力を除去したときに前記弾性回復率を満足しない場合は、他のフィルムと接し或いは荷重を受けるときに構造層の上部が押圧されたままで維持され、それにより光学シートとしての機能を行うことができないおそれがある。
【００４７】
また、好適な実施態様に係る本発明の光学シートは、外部圧力が加えられて圧入された深さを示す前記Ｄ１が下記数式２を満足することが好ましく、さらに好ましくは下記数式３を満足することであり、より好ましくは下記数式４を満足することである。
【数４】
2011524993.tif 000011
【数５】
2011524993.tif 000012
【数６】
2011524993.tif 000013
式中、Ｄは外部圧力が加えられていない状態の光学シートの高さを示す。
【００４８】
すなわち、本発明の光学シートは、外部圧力が加えられて圧入された深さが、外部圧力が加えられていない状態の光学シートの高さに対して１／２０以上となるように柔軟性を有する。この場合、光学シートが他のフィルムと接し或いは荷重を受けるとき、構造層の上部が正常的な形状を維持することができる。
【００４９】
このような特性を満足する本発明の光学シートは、多くの荷重を受けると、立体的な構造を持つ構造層が容易に圧縮できるが、圧縮状態が解除されると、最大限元の状態に近く回復するので、外部の衝撃によっても構造層が損傷しない。
【００５０】
このような弾性回復率を満足する光学シートを提供するための一例では、分子内にポリアルキレングリコール鎖を含有するように構造層を形成することが弾性率を上昇させることができ、特に構造層を形成する硬化性樹脂組成物中に下記化学式１の化合物を含めば、前記弾性回復率を満足しながら光学的特性を阻害しない側面で好ましい。
【化６】
2011524993.tif 000014
式中、Ｒは水素原子または炭素数１〜１５のアルキル基であり、ｎは１以上の整数であり、ａ、ｂおよびｃはそれぞれ０以上の整数であり、但しａ＋ｂ＋ｃ＝３、ｘ、ｙおよびｚは互いに同じでも異なってよく、それぞれ２〜５０の整数であり、Ｙはベンゼン環を少なくとも一つ含む化合物である。
【００５１】
前記化学式１において、ベンゼン環を少なくとも一つ含む化合物は、下記化学式２〜５で表わされる化合物の中から選ばれてもよい。本発明の実施態様は下記の例示構造に限定されるものではなく、ベンゼン環を含む構造の連結構造の変形によって、本発明で例示する弾性シートの実現が可能である。
【化７】
2011524993.tif 000015
式中、Ｒ１〜Ｒ１２のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。
【化８】
2011524993.tif 000016
式中、Ｒ１〜Ｒ６のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。
【化９】
2011524993.tif 000017
式中、Ｒ１〜Ｒ１０のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。
【化１０】
2011524993.tif 000018
式中、Ｒ１〜Ｒ１８のうち、少なくとも一つは−ＣＫＨ２ＫＯ−、−Ｃ（＝Ｏ）Ｏ−（ＣＨ２）Ｋ−ＣＨ（ＯＨ）−（ＣＨ２）Ｋ’−、−（ＣＨ２）Ｋ−ＣＨ（ＯＨ）−（ＣＨ２）Ｋ’Ｏ−または−ＣｊＨ２ｊＮＨＣ（＝Ｏ）−であって、ｎで表わされる繰り返し単位を有する化学式１のアクリレート部と結合し（ここで、ＫおよびＫ’はそれぞれ１以上の整数、ｊは０以上の整数）、残りは互いに同じでも異なってもよく、それぞれ水素原子、炭素数１〜１５のアルキル基、炭素数６〜３０の芳香族環、または少なくとも一つの酸素、窒素または硫黄原子を含む化合物である。
【００５２】
前記化学式１で表わされる化合物は、構造層形成のための硬化性樹脂組成物の重量に対して１０〜９０重量％含まれることが好ましく、さらに好ましくは２０〜９０重量％含まれる。この場合、スクラッチ耐性を有するプリズムフィルムの製造が可能である。もし化学式１の化合物の含量が１０重量％未満であれば、所望の弾性特性の実現が難しく、９０重量％超過であれば、弾性回復率は足りるが、プリズムシートの輝度恒常性、色安定性および工程程安定性に悪影響を与えるおそれがある。
【００５３】
本発明の一実施態様に係る光学シートにおいて、構造層形成のための硬化性樹脂組成物は、上述した化学式１で表わされる化合物以外に、他の紫外線硬化型単量体をさらに含むことができる。紫外線硬化型単量体の一例としては、テトラヒドロフルフリルアクリレート、２−（２−エトキシエトキシ）エチルアクリレート、１，６−ヘキサンジオールジ（メタ）アクリレート、ベンジル（メタ）アクリレート、フェノキシエチル（メタ）アクリレート、フェノキシポリエチレングリコール（メタ）アクリレート、２−ヒドロキシ−３−フェノキシプロピルアクリレート、ネオペンチルグリコールベンゾエートアクリレート、２−ヒドロキシ−３−フェノキシプロピルアクリレート、フェニルフェノキシエタノールアクリレート、カプロラクトン（メタ）アクリレート、ノニルフェノールポリアルキレングリコール（メタ）アクリレート、ブタンジオール（メタ）アクリレート、ビスフェノールＡポリアルキレングリコールジ（メタ）アクリレート、ポリアルキレングリコールジ（メタ）アクリレート、トリメチルプロパントリ（メタ）アクリレート、スチレン、メチルスチレン、フェニルエポキシ（メタ）アクリレート、またはアルキル（メタ）アクリレートなどを挙げることができる。
【００５４】
構造層形成のための硬化性樹脂組成物は、上述した化学式１で表わされる化合物および紫外線硬化型単量体以外に、例えばホスフィンオキシド系、プロパノン系、ケトン系またはホルメート系などの光開始剤類、および例えば紫外線吸収剤、紫外線安定剤、希釈剤、色相安定剤、レベリング剤、酸化防止剤、消泡剤または帯電防止剤などの添加剤をさらに含むことができる。
【００５５】
一方、本発明の光学シートにおいて、構造層は、断面が多角形、半円形または半楕円形の多面体形状であってもよく、断面が多角形、半円形または半楕円形の柱状であってもよく、或いは断面が多角形、半円形または半楕円形の曲線柱状であってもよい。また、構造層は、これらの２つ以上のパターンが混合された形状であってもよい。
【００５６】
また、平面視において少なくとも一つの同心円形状に配列された構造を有すると共に、同心円に沿って山と谷が形状された構造を有する場合も含む。
【００５７】
構造層の断面が多角形の場合、頂点の角度に応じて輝度と広視野角の特性変化が激しい。よって、輝度と広視野角を考慮して、頂点の角度は８０〜１００°であることが好ましく、さらに好ましくは８５〜９５°である。
【００５８】
本発明の一実施態様に係る光学シートが別途の基材層を含む場合、基材層は、ポリエチレンテレフタレート、ポリエチレンナフタレート、ポリカーボネート、ポリスチレン、ポリ（メタ）アクリレート、ポリメチル（メタ）アクリレート、ポリアクリレート、ポリイミドおよびポリアミドよりなる群から選ばれる物質で形成でき、凸凹が形成されるように光拡散粒子をさらに含むことができる。基材層の厚さは１０〜１０００μｍ程度であることが、機械的強度、熱安定性およびフィルムの柔軟性側面で好ましく、この場合、透過光の損失を防止することができる。
【００５９】
本発明の他の実施態様では、上述した圧縮に対する特性を有すると共に、フィルム間の密着を防止することができる光学シートを提供する。このために、上述した構造層上に、スリップ性を有する元素を分子鎖に含有する樹脂硬化層（以下、スリップ性樹脂硬化層という）を別途備える。或いは、上述した構造層が、分子鎖にスリップ性を有する樹脂硬化層、すなわち構造層がスリップ性樹脂硬化層となるようにすることもできる。本発明の他の実施態様に係る光学シートでは、構造層が形成されていない基材層の他の一面にスリップ性樹脂硬化層を形成することもできる。
【００６０】
この場合、単純に構造層形成用硬化性樹脂組成物中にスリップ性の無機物を添加し或いは表面にコートする場合に比べて、均一且つ持続的なスリップ性を提供することができる。
【００６１】
構造層がスリップ性樹脂硬化層となるようにする一方法としては、上述した構造層形成用硬化性樹脂組成物に、スリップ性を有する元素を含有する硬化性樹脂を含んで硬化させる方法を挙げることができる。この際、硬化性樹脂は、シリコンアクリレートとシロキサン系樹脂を含む有機ケイ素系化合物、およびフッ素系アクリレートよりなる群から選ばれる少なくとも一つであってもよい。このようなスリップ性を有する元素を含有する硬化性樹脂の含量は、特に限定されないが、構造層形成用硬化性樹脂組成物中のバインダー成分に対して０．０１〜５．０重量部となるように含むことが、輝度低下を防止する側面では好ましい。
【００６２】
このようにスリップ性を有する元素を含有する硬化性樹脂組成物を硬化させることにより、スリップ性を有する元素が構造層の分子鎖中に存在しうる。
【００６３】
構造層自体がスリップ性樹脂硬化層の場合以外に、別途のスリップ性樹脂硬化層を含む場合の一例として、構造層上に、スリップ性を有する元素を分子鎖に含有する樹脂硬化層を別途備えることができる。これはスリップ性を有する元素を含有する硬化性樹脂および光開始剤を含む組成物を構造層上にコートして形成することができる。スリップ性樹脂硬化層を構造層上に別途コートする場合、均一に全面コートできるようにスプレーコーティングなどの方法を使用することができる。この場合、１μｍ未満の厚さに極めて薄くスリップ性樹脂硬化層を形成することができ、薄い厚さでもスリップ性の付与には問題とならない。
【００６４】
また、このようなスリップ性樹脂硬化層は、構造層上に形成できるだけでなく、基材層の他の一面に別途或いはさらに形成されてスリップ性を提供することにより、多数の光学シートの積層などのときに損傷を防止することができる。
【００６５】
本発明の光学シートを製造する方法は、特に限定されるものではなく、例えば、前記化学式１で表わされる化合物を含む粗液を製造する段階と、立体構造物が印刻されたフレームに前記粗液をコートする段階と、透明基材フィルム（支持体）の一面を前記印刻フレームにコートされた粗液面と接触させ、紫外線を照射して粗液を硬化させて樹脂硬化層を形成する段階と、印刻フレームから樹脂硬化層面を分離する段階とを経ることができる。
【００６６】
以上、基材層と構造層を別途に備える光学シートに主眼を置いて説明したが、本発明は基材層と構造層の区分なしで１種の樹脂を押し出して製造された光学シートも含む。
【００６７】
以下、添付図面を参照して本発明をより具体的に説明する。
【００６８】
図１は光学シートの弾性回復率を試験する過程を示す模式図である。
【００６９】
平面圧子１１を用いて光学シートの構造層１０に力を加えると、図１（Ｂ）に示すように構造層１０の上面が圧縮される。この際、圧入された深さがＤ１である。本発明の光学シートは、前記Ｄ１が外部圧力の加えられていない状態の光学シートの高さ（Ｄ）に対して１／２０以上、さらに好ましくは１／１９以上、より詳しくは１／１７以上であることが好ましい。すなわち、本発明の光学シートは外部衝撃に対して損傷なしで多く圧入できるように柔軟性を持つ。
【００７０】
その後、さらに平面圧子１１を除去すると、図１（Ｃ）に示すように、構造層１０の上面が損傷なしで最大限元の状態に回復する。この際、回復した光学シートの高さと外部圧力が加えられていない状態の光学シートの高さ（Ｄ）との差がＤ２である。
【００７１】
したがって、外部圧力が加えられて圧入された深さと、圧縮されてから回復した構造物の高さとの差（Ｄ１−Ｄ２）が大きいほど、優れた弾性力を持つ。本発明の光学シートの場合、前記数式１で表わされる弾性回復率が８５％以上、好ましくは９０％以上を満足し、Ｄ１が大きいながらも（Ｄ１−Ｄ２）が大きくて優れた弾性力を持つものであって、外部衝撃に対して多く圧入されながらさらに最大限元の状態に回復する。
【００７２】
図２は弾性回復率に優れた高分子材料に適用される力とＤ１およびＤ２との関係を示すグラフであり、図３は弾性回復率の低い高分子材料に適用される力とＤ１およびＤ２との関係を示すグラフである。弾性回復率が高い材料であるほど、Ｄ２の値が０に近くなり、理想的な弾性を持つ材料の場合、Ｄ２＝０となって弾性回復率は１００％になる。逆に、弾性の低い材料であるほど、Ｄ２の値がＤ１に近接して（Ｄ１−Ｄ２）が０に近接する。
【００７３】
本発明の光学シートは図２のグラフに近接するものであるが、本発明の高分子材料は図２のグラフの曲線形態に制限されるものではない。
【００７４】
図４は本発明の光学シート５０にスクラッチ用プローブ１５を用いてスクラッチを与える過程を示す模式図、図５は従来の光学シート３０にスクラッチ用プローブ１５を用いてスクラッチを与える過程を示す模式図である。図４および図５に示すように、従来の光学シート３０は、スクラッチ用プローブ１５によって構造層３５の上部が変形し或いは破れて多く損傷したが、これとは異なり、本発明の光学シート５０は、スクラッチを与えても構造層５５の上部に損傷が発生しない。
【実施例】
【００７５】
以下、本発明の実施例によってさらに詳細に説明する。これらの実施例は本発明の範囲を限定するものではない。
【００７６】
アクリレートオリゴマーの製造
合成例１
窒素で充填された還流反応器中で、トルエン５００ｇ、トリエチルアミン１４ｍＬ、ビスフェノールＡビスクロロホルメート（Ａｌｄｒｉｃｈ社）３９．３ｇ（０．１ｍｏｌ）、およびポリエチレングリコールアクリレート（Ａｌｄｒｉｃｈ社、数平均分子量：３７５）７５．０ｇ（０．２ｍｏｌ）を５０℃で２４時間反応させた。その後、生成された塩を遠心分離法によって分離し、減圧蒸留によって溶媒と未反応物質を除去することにより、化学式１（ここで、ｎ＝２、ＲはＨであり、ｘは２であり、ｙは０であり、ｚは０であり、ａは９であり、ｂは０であり、ｃは０であり、Ｙは、化学式２における、Ｒ２およびＲ８がそれぞれ−ＯＣＨ２ＣＨ２−を示し、Ｒ５およびＲ１１がそれぞれＣＨ３を示し、残りのＲがＨを示す化合物である。）で表わされるアクリレートオリゴマーを製造した。
【００７７】
合成例２
窒素で充填された還流反応器中で、トルエン２００ｇにフェノール９．４ｇ（Ａｌｄｒｉｃｈ社）、エポキシブタン２８．８ｇ（Ａｌｄｒｉｃｈ社）およびベンジルトリエチルアンモニウムクロライド０．０５ｇを加えた後、９０℃で２４時間反応させた。その反応収得物にイソシアナトエチルメタクリレート１５．５１ｇ（Ａｌｄｒｉｃｈ社）を添加し、触媒としてジブチル錫ラウレート（Ａｌｄｒｉｃｈ社）０．０５ｇを投入した後、６０℃で２４時間反応し、未反応物質および溶媒を減圧蒸留によって除去することにより、化学式１（ここで、ｎ＝１、ＲはＣＨ３であり、ｘは４であり、ｙおよびｚはそれぞれ０であり、ａ＝４、ｂおよびｃ＝０、Ｙは、化学式３におけるＲ１が−ＯＣ＝ＯＮＨＣＨ２ＣＨ２−を示し、残りのＲがＨを示す化合物である。）で表わされるアクリレートオリゴマーを製造した。
【００７８】
合成例３
窒素で充填された還流反応器中で、トルエン２００ｇにポリプロピレングリコールモノアクリレート（ＢＩＳＯＭＥＲ  ＰＰＡ６、ＬＡＲＰＯＲＴＥ社）９２ｇ（０．１ｍｏｌ）、塩化スズ０．０４ｇ（Ａｌｄｒｉｃｈ社）およびエピクロロヒドリン１０．１７ｇ（０．１１モル）を添加して８０℃で２４時間攪拌した後、ＮａＯＨ５０％水溶液を用いて脱塩反応を行った。その後、分液漏斗を用いてＮａＣｌ塩を除去した後、減圧蒸留によって得られた収得物をさらにトルエン２００ｇに４７．９ｇ（０．０５モル）添加した。その後、ここに２−ビフェニルカルボン酸（Ａｌｄｒｉｃｈ）１０．１ｇ（０．０５１モル）とベンジルトリエチルアンモニウムクロライド０．０５ｇを入れ、９０℃で２４時間反応させた後、減圧蒸留によって未反応物質および溶媒を除去することにより、化学式１（ここで、ｎ＝１、ＲはＨであり、ｘは３であり、ｙ＝０、ｚ＝０、ｂおよびｃはそれぞれ０であり、ａは５であり、Ｙは、化学式４におけるＲ２が−Ｃ（＝Ｏ）ＯＣＨ２ＣＨ（ＯＨ）ＣＨ２−を示す化合物である。）で表わされるアクリレートオリゴマーを製造した。
【００７９】
合成例４
窒素で充填された還流反応器中で、トルエン５００ｇ、トリエチルアミン１４ｍＬ、ビスフェノールフルオレン（大阪ガス、ＢＰＦ）３５．４ｇ（０．１ｍｏｌ）およびポリエチレングリコールアクリレート（Ａｌｄｒｉｃｈ社、数平均分子量：３７５）７５．０ｇ（０．２ｍｏｌ）を５０℃で２４時間反応させた後、生成された塩を遠心分離法によって分離し、減圧蒸留によって溶媒と未反応物質を除去することにより、化学式１（ここで、ｎ＝１、ＲはＨであり、ｘは２であり、ｙは０であり、ｚは０であり、ａは６であり、ｂは０であり、ｃは０であり、Ｙは、化学式５における、Ｒ３およびＲ１６がそれぞれ−ＯＣＨ２ＣＨ２−を示し、残りのＲがＨを示す化合物である。）で表わされるアクリレートオリゴマーを製造した。
【００８０】
合成例５
窒素で充填された還流反応器中で、トルエン５００ｇ、トリエチルアミン１４ｍＬ、ビスフェノールＡビスクロロホルメート（Ａｌｄｒｉｃｈ社）３９．３ｇ（０．１ｍｏｌ）およびポリエチレングリコールアクリレート（Ａｌｄｒｉｃｈ社、数平均分子量：８００）１６０．０ｇ（０．２ｍｏｌ）を５０℃で２４時間反応させた。その後、生成された塩を遠心分離法によって分離し、減圧蒸留によって溶媒と未反応物質を除去することにより、化学式１（ここで、ｎ＝２、Ｒ＝Ｈ、ｘ＝２、ｙ＝０、ｚ＝０、ａ＝１５、ｂおよびｃ＝０、Ｙは、化学式２における、Ｒ２およびＲ８がそれぞれ−ＯＣＨ２ＣＨ２−を示し、Ｒ５およびＲ１１がそれぞれＣＨ３を示し、残りのＲがＨを示す化合物である。）で表わされるアクリレートオリゴマーを製造した。
【００８１】
合成例６
窒素で充填された還流反応器中で、トルエン２００ｇにビスフェノールＡグリリシジルエーテル３４．０ｇ（０．１ｍｏｌ）を投入した後、ポリエチレングリコールアクリレート（Ａｌｄｒｉｃｈ社、数平均分子量：８００）１６０．０ｇ（０．２ｍｏｌ）とベンジルトリエチルアンモニウムクロライド０．０５ｇを入れ、９０℃で２４時間反応させた後、減圧蒸留によって溶媒と未反応物質を除去することにより、化学式１（ここで、ｎ＝２、Ｒ＝Ｈ、ｘ＝２、ｙ＝０、ｚ＝０、ａ＝１５、ｂおよびｃ＝０、Ｙは、化学式２における、Ｒ２およびＲ８がそれぞれ−ＣＨ２−ＣＨ（ＯＨ）−ＣＨ２Ｏ−を示し、Ｒ５およびＲ１１がＣＨ３を示し、残りのＲがＨを示す化合物である。）で表わされるアクリレートオリゴマーを製造した。
【００８２】
合成例７
化学式１（ここで、ｎ＝２、Ｒ＝Ｈ、ｘ＝２、ｙおよびｚ＝０、ａ＝２、ｂおよびｃ＝０、Ｙは、化学式２における、Ｒ２およびＲ７がそれぞれ−ＯＣＨ２ＣＨ２−を示し、Ｒ１１およびＲ５がそれぞれＣＨ３を示し、残りのＲがＨを示す化合物である。）で表わされるアクリレートオリゴマー（Ｍｉｗｏｎ商事、Ｍ２４０）を製造した。
【００８３】
光学シートの製造
実施例１
全体組成物１００重量部に対して、合成例１で製造して得たアクリレート７０重量部、フェノキシエチルメタクリレート（Ｓａｒｔｏｍｅｒ、ＳＲ３４０）１０重量部、フェノキシエチルアクリレート（Ｓａｒｔｏｍｅｒ、ＳＲ３３９）１５重量部、光開始剤としての２，４，６−トリメチルベンゾイルジフェニルホスフィンオキシド１．５重量部、光開始剤としてのメチルベンゾイルホルメート１．５重量部、および添加剤としてのビス（１，２，２，６，６−ペンタメチル−４−ピペリジル）セバシン酸塩２．０重量部を６０℃で１時間混合することにより、組成物を製造した。その後、この組成物を基材層のポリエチレンテレフタレート（ＫＯＬＯＮ社、厚さ１８８μｍ）の一面に塗布し、３５℃のプリズム形状ローラーのフレーム上に置き、Ｄ型バルブ付き紫外線照射装置（Ｆｕｓｉｏｎ社、６００Ｗａｔｔ／ｉｎｃｈ２（約９３Ｗａｔｔ／ｃｍ２））を用いて基材層の方向から９００ｍＪ／ｃｍ２で照射してプリズム頂角９０°、ピッチ５０μｍおよび高さ２７μｍの線形三角プリズムを形成させることにより、光学シートを製造した（Ｄ＝２１５μｍ）。
【００８４】
実施例２
実施例１の方法によって断面半円形、ピッチ５０μｍおよび高さ２７μｍのレンチキュラレンズを形成させることにより、光学シートを製造した。
【００８５】
実施例３
実施例１の方法によって断面半円形、ピッチ５０μｍおよび高さ２７μｍの線形プリズムを形成させることにより、光学シートを製造した。
【００８６】
実施例４
実施例１の方法によって断面五角形、ピッチ５０μｍおよび高さ２７μｍの線形プリズムを形成させることにより、光学シートを製造した。
【００８７】
実施例５
実施例１の方法によって断面半円形、ピッチ５０μｍおよび高さ２７μｍの波形配列のプリズムを形成させることにより、光学シートを製造した。
【００８８】
実施例６
合成例２で収得したアクリレートを使用した以外は、実施例１と同一の方法で光学シートを製造した。
【００８９】
実施例７
合成例３で収得したアクリレートを使用した以外は、実施例１と同一の方法で光学シートを製造した。
【００９０】
実施例８
合成例４で収得したアクリレートを使用した以外は、実施例１と同一の方法で光学シートを製造した。
【００９１】
実施例９
合成例５で収得したアクリレートを使用した以外は、実施例１と同一の方法で光学シートを製造した。
【００９２】
実施例１０
合成例６で収得したアクリレートを使用した以外は、実施例１と同一の方法で光学シートを製造した。
【００９３】
比較例１
光学シートとしてＢＥＦＩＩＩプリズムフィルム（３Ｍ社製）を使用した（Ｄ＝２１５μｍ）。
【００９４】
比較例２
光学シートとしてＢｒｔｉｅ−２００プリズムフィルム（ＤＯＯＳＡＮ社製、韓国）を使用した（Ｄ＝２１５μｍ）。
【００９５】
比較例３
光学シートとしてＬＥＳ−Ｔ２プリズムフィルム（ＬＧ社製、韓国）を使用した（Ｄ＝２２０μｍ）。
【００９６】
比較例４
合成例７で製造されたアクリレート７０重量部、フェノキシエチルメタクリレート（Ｓａｒｔｏｍｅｒ、ＳＲ３４０）１０重量部、フェノキシエチルアクリレート（Ｓａｒｔｏｍｅｒ、ＳＲ３３９）１５重量部、光開始剤としての２，４，６−トリメチルベンゾイルジフェニルホスフィンオキシド１．５重量部、光開始剤としてのメチルベンゾイルホルメート１．５重量部、および添加剤としてのビス（１，２，２，６，６−ペンタメチル−４−ピペリジル）セバシン酸塩２．０重量部を６０℃で１時間混合することにより、組成物を製造した。
【００９７】
その後、この組成物を基材層のポリエチレンテレフタレート（ＫＯＬＯＮ社、厚さ１８８μｍ）の一面に塗布し、３５℃のプリズム形状ローラーのフレーム上に置き、Ｄ型バルブ付き紫外線照射装置（Ｆｕｓｉｏｎ社、６００Ｗａｔｔ／ｉｎｃｈ２（約９３Ｗａｔｔ／ｃｍ２））を用いて基材層の方向から９００ｍＪ／ｃｍ２で照射してプリズム頂角９０°、ピッチ５０μｍおよび高さ２７μｍの線形三角プリズムを形成させることにより、光学シートを製造した（Ｄ＝２１５μｍ）。
【００９８】
各実施例および比較例における光学シートのＤ１、弾性回復率および耐スクラッチ性を次のとおり測定した。
【００９９】
（１）Ｄ１および弾性回復率
実施例および比較例で製造された光学シートに対し、微小圧縮硬度計（Ｓｈｉｍａｄｚｕ  ＤＵＨ−Ｗ２０１Ｓ）によって「Ｌｏａｄ−Ｕｎｌｏａｄ  ｔｅｓｔ」項目を用いてＤ１および弾性回復率を測定した。直径５０μｍの平面圧子の中央部分に光学シートの構造層の山模様に尖った部分がくるように位置させた後、次の条件でＤ１および弾性回復率を５回繰り返し測定し、平均値を求めて下記表１に示した。
【０１００】
［測定条件１］
ａ．加えられる最大圧縮力：１ｇｆ（＝９．８０７ｍＮ）
ｂ．時間当たり加えられる圧縮力：０．２０３１ｍＮ／ｓｅｃ
ｃ．最大圧縮力における保持時間：５ｓｅｃ
［測定条件２］
ａ．加えられる最大圧縮力：２ｇｆ（＝１９．６１４ｍＮ）
ｂ．時間当たり加えられる圧縮力：０．２０３１ｍＮ／ｓｅｃ
ｃ．最大圧縮力における保持時間：５ｓｅｃ
【０１０１】
（２）耐スクラッチ性
実施例および比較例の光学シートをＢｉｇ  Ｈｅａｒｔテスト装置（ＩＭＯＴＯ社）による基本重量を用いて最小限の圧力を加えたとき、構造層のスクラッチ発生有無を測定した。その結果は下記表１のとおりである。損傷の度合いは肉眼で判断し、基準は次のとおりである。
耐スクラッチ性に劣る←×＜△＜○＜◎→耐スクラッチ性に優れる。
【表１】
2011524993.tif 000019
【０１０２】
表１に示すように、弾性回復率８０％以上の本発明の実施例に係る光学シートは、構造層の耐スクラッチ性に非常に優れる。これにより、本発明の光学シートは、外部衝撃の際に構造物の損傷なしで多く圧入されてからさらに最大限元の状態に近く回復するので、外部衝撃に柔軟にうまく対処することができ、容易に損傷しない。
【０１０３】
実施例１１
全体組成物１００重量部に対して、合成例１で製造して得たアクリレート６９．５重量部、フェノキシエチルメタクリレート（Ｓａｒｔｏｍｅｒ、ＳＲ３４０）１０重量部、フェノキシエチルアクリレート（Ｓａｒｔｏｍｅｒ、ＳＲ３３９）１５重量部、光開始剤としての２，４，６−トリメチルベンゾイルジフェニルホスフィンオキシド１．５重量部、光開始剤としてのメチルベンゾイルホルメート１．５重量部、添加剤としてのビス（１，２，２，６，６−ペンタメチル−４−ピペリジル）セバシン酸塩２．０重量部、およびシリコンアクリレート０．５重量部を６０℃で１時間混合することにより、組成物を製造した。その後、この組成物を基材層としてのポリエチレンテレフタレート（ＫＯＬＯＮ社、厚さ１８８μｍ）の一面に塗布し、３５℃のプリズム形状ローラーのフレーム上に置き、Ｄ型バルブ付き紫外線照射装置（Ｆｕｓｉｏｎ社、６００Ｗａｔｔ／ｉｎｃｈ２（約９３Ｗａｔｔ／ｃｍ２））を用いて基材層の方向から９００ｍＪ／ｃｍ２で照射してプリズム頂角９０°、ピッチ５０μｍおよび高さ２７μｍの線形三角プリズムを形成させることにより、光学シートを製造した（Ｄ＝２１５μｍ）。
【０１０４】
実施例１２
実施例１から得られる光学シートの構造層上に、スプレー方式でシリコンアクリレートおよび光開始剤としてのジフェニル（２，４，６−トリメチルベンゾイル）−ホスフィンオキシドを含む硬化性組成物（シリコンアクリレート１００重量部に対して光開始剤の含量１．５重量部）を塗布した。塗布された組成物に、Ｄ型バルブ付き紫外線照射装置（Ｆｕｓｉｏｎ社、６００Ｗａｔｔ／ｉｎｃｈ２（約９３Ｗａｔｔ／ｃｍ２））を用いて構造層の方向から３００ｍＪ／ｃｍ２で照射し、構造層上に、スリップ性樹脂硬化層を含む光学シート（Ｄ＝２１６μｍ）を製造した。
【０１０５】
実施例１３
実施例１から得られる光学シートの基材層の他の一面に、スプレー方式でシリコンアクリレートおよび光開始剤としてのジフェニル（２，４，６−トリメチルベンゾイル）−ホスフィンオキシドを含む硬化性組成物（シリコンアクリレート１００重量部に対して、光開始剤の含量１．５重量部）を塗布した。塗布された組成物に、Ｄ型バルブ付き紫外線照射装置（Ｆｕｓｉｏｎ社、６００Ｗａｔｔ／ｉｎｃｈ２（約９３Ｗａｔｔ／ｃｍ２））を用いて基材層の方向から９００ｍＪ／ｃｍ２で照射し、構造層に対向する基材層の他の一面上に、スリップ性樹脂硬化層を含む光学シート（Ｄ＝２１６μｍ）を製造した。
【０１０６】
実施例１１〜１３から得られる光学シートに対して上述の方法によってＤ１、弾性回復率および耐スクラッチ性を評価した。
【０１０７】
また、次の方法で密着性を評価した。バックライトユニット上に１００ｇの錘を５秒間乗せた後、錘を除去したとき、シート間密着発生の有無で密着性を判断した。密着の度合いは肉眼で判断した。
密着性に劣る（シート間密着の発生あり）×＜△＜○＜◎密着性に優れる（シート間密着の発生なし）
【０１０８】
その結果は下記表２のとおりである。
【表２】
2011524993.tif 000020
【０１０９】
表２に示した結果より、スリップ性を有する元素を含む硬化性樹脂を使用する場合、シート間密着の発生がなくてさらに有利であることが分かる。
【０１１０】
以上、本発明の好適な実施例について説明の目的で開示したが、当業者であれば、添付した請求の範囲に開示された本発明の精神と範囲から逸脱することなく、様々な変形、追加または置換を加え得ることを理解するであろう。
【図１】
2011524993.tif 000029
【図２】
2011524993.tif 000030
【図３】
2011524993.tif 000031
【図４】
2011524993.tif 000032
【図５】
2011524993.tif 000033
【国際調査報告】
2011524993.tif 000034
2011524993.tif 000035